실시 예 에서 , 입 구 라이저 튜브 ( 5 qa ) , 주입기 ( 5 k 61 ) 튜브 및 저 장소 ( 5 c ) 중 적어도 하나 는 EM 조립 체 ( 5 kk ) 기 저부 판 에 브레이 징 될 수 있 다 . 입 구 라이저 튜브 ( 5 qa ) , 주입기 ( 5 k 61 ) 튜브 및 저 장소 ( 5 c ) 중 적어도 하나 는 EM 조립 체 ( 5 kk ) 기 저부 판 에 브레이 징 될 수 있 는 적어도 하나 의 ZrO 2 , HfO 2 및 Al 2 O 3 와 같 은 금속 산화물 과 같 은 세라믹 을 포함 할 수 있 다 . EM 조립 체 ( 5 kk ) 기 저부 판 은 400 시리즈 SS , 텅스텐 , 니켈 , 티타늄 , 니오븀 , 탄 탈륨 , 몰리브덴 과 같 은 스테인리스 스틸 ( SS ) 과 같 은 금속 , ZrO 2 와 같 은 세라믹 , 또는 본 개시 의 다른 금속 을 포함 할 수 있 다 . 기 저부 판 은 저 장소 와 유사 한 열 팽창 계수 를 갖 는 재료 를 포함 할 수 있 다 . 브 레이즈 는 로듐 , 루테늄 , 팔라듐 , 레늄 , 이리듐 , 백금 , 금 , 은 및 Pd - Au 합금 과 같 은 합금 중 적어도 하나 와 같 은 귀금속 을 포함 할 수 있 는 충전제 금속 을 포함 할 수 있 다 . 하프늄 , 지르코늄 및 티타늄 중 적어도 하나 와 같 은 활성 금속 이 귀금속 과 같 은 충전제 금속 에 첨가 될 수 있 다 . 활성 금속 은 미세 분말 로서 첨가 될 수 있 다 . 활성 금속 은 브레이 징 동안 분해 되 어 미세 티타늄 입자 를 형성 하 는 티타늄 수소화물 과 같 은 수소화물 로서 첨가 될 수 있 다 . 활성 금속 은 브레이 징 을 달성 하 기 위해 약 1 내지 2 몰 % 의 범위 와 같 은 원 하 는 몰 백 분 율 로 충전제 금속 에 첨가 될 수 있 다 . 활성 금속 은 세라믹 을 습윤 시키 는 역할 을 할 수 있 다 . 활성 금속 은 세라믹 의 습윤 및 세라믹 과 의 결합 중 적어도 하나 를 달성 하 기 위해 세라믹 금속 을 부분 적 으로 대체 할 수 있 다 . 결합 된 부품 들 은 열 계수 가 가능 한 한 근접 하 게 매칭 되 어 구성 요소 의 원 하 는 작동 특성 을 달성 할 수 있 다 . 예 시 적 인 실시 예 에서 , 입 구 라이저 튜브 ( 5 qa ) , 주입기 ( 5 k 61 ) 튜브 및 저 장소 ( 5 c ) 중 적어도 하나 와 같 은 적어도 하나 의 구성 요소 는 몰리브덴 EM 조립 체 ( 5 kk ) 기 저부 판 에 브레이 징 된 ZrO 2 , HfO 2 및 Al 2 O 3 중 적어도 하나 를 포함 할 수 있 다 . 다른 예시 적 인 실시 예 에서 , 입 구 라이저 튜브 ( 5 qa ) , 주입기 ( 5 k 61 ) 튜브 및 저 장소 ( 5 c ) 중 적어도 하나 와 같 은 적어도 하나 의 구성 요소 는 410 스테인리스 스틸 EM 조립 체 ( 5 kk ) 기 저부 판 에 브레이 징 된 ZrO 2 , HfO 2 및 Al 2 O 3 중 적어도 하나 를 포함 할 수 있 으며 , 여기 서 브레 이징 은 Paloro - 3 V 팔라듐 - 금 - 바나듐 합금 ( Morgan Advanced Materials ) 을 포함 한다 . 합금 의 금속 백분율 은 약 1150 ℃ 내지 1300 ℃ 범위 의 온도 와 같 은 원 하 는 최대 작동 온도 를 달성 하 도록 조정 될 수 있 으며 , 이때 브레 이징 온도 는 100 ℃ 더 높 을 수 있 다 .